(57)【特許請求の範囲】
【請求項１】
イグサの内部空間に、化学物質を吸着する炭を含有させたことを特徴とするイグサ。
【請求項２】
イグサの内部の気孔に微粉砕された炭のパウダーが混入されたことを特徴とするイグサ。
【請求項３】
請求項１又は２記載のイグサを用いて形成された畳表を、畳床の表面側に配位したことを特徴とする畳。
【発明の詳細な説明】
【０００１】
【発明の属する技術分野】
本願発明は、炭を含有したイグサ及びこのイグサを用いた畳に関するものである。
【０００２】
【従来の技術】
今日、新建材の発達や建築技術の向上により省エネルギー住宅が本格化し、気密性や断熱性に優れた住宅が供給されるようになった。その結果、新建材に使われる接着剤、壁紙に使われる防炎剤や接着剤に多く含まれるホルムアルデヒド、そして、ペンキやニス等に多く含まれる有機溶剤等々、揮発性化学物質が室内に充満し、生活者の体に悪影響を及ぼすシックハウス症候群といわれる現代病を生み出した。
そのため、畳の畳床自体に粉末の炭を含有させたり、粉末の炭を含有するシート体を畳床と畳表の間に配位させることが提案されている。
ところが、粉末の炭を含有させた畳床の場合、例えば、入居済みの住宅にシックハウス症候群が発生した場合、今までの畳床を新たな炭含有の畳床に変更する必要があるが、実際上、畳床のみを取り替えることはなく、結局は、畳全体を新たなものとすることが必要となる。
また、粉末の炭を含有するシート体を畳床と畳表の間に配位させる場合、その製造に際して、シート状態を配位する必要が生じることは勿論、シートの素材によっては、畳全体の通気性を低下させるおそれが生ずる。
【０００３】
【発明が解決しようとする課題】
本願発明は、畳製品に対して、炭の種々の効果を、最も効率よく発揮させることができるイグサ並びにこれを用いた畳を提供せんとするものである。
【０００４】
【課題を解決するための手段】
そこで本願の第１の発明は、イグサの内部空間に、化学物質を吸着する炭を含有させたことを特徴とする炭を含有したイグサを提供する。本願の第２の発明は、イグサの内部の気孔に微粉砕された炭のパウダーが混入されたことを特徴とするイグサを提供する。本願の第３の発明は、上記イグサを用いて形成された畳表を、畳床の表面側に配位したことを特徴とする畳を提供する。
【０００５】
イグサの断面を顕微鏡で拡大すると、無数の気孔が存在することが判る。このようなイグサの内部の特性を活かして、イグサの内部に微粉砕された炭のパウダーを比較的均一に混入させる。
混入する炭としては、草木等の炭、例えば、備長炭、竹炭、ヤシガラ等の活性炭を採用できる。この炭は、微粉砕してパウダー状とすることが望ましく、その平均粒径範囲は好ましくは０．５〜３５μｍ、より好ましくは０．５〜０．７μｍとするが、イグサの内部の気孔に当該炭を導入できることを条件に適宜変更できる。
この炭は、ホルムアルデヒドの他、酢酸、硫化水素、アンモニア等の悪臭原因物質等を吸着することができる一種の吸着剤として作用する。本願発明にあっては、この炭と併用して他の薬剤、例えば、抗菌剤、防臭剤、吸着剤、害虫忌避剤等々を用いても良い。
【０００６】
次に、化学薬品や分散剤を一切使用せずに、イグサの内部に、炭の微粉末を効率よく導入するには、水等の液体に浸漬し、必要に応じて加熱する。これにより、イグサの表面細胞が開き、炭を効率よくイグサ全体に導入できる。炭は微粉末状として、浸漬開始時から、或いは、所定温度まで加熱した後、水等の液体に加えればよい。
【０００７】
本願発明に係るイグサは、畳表として使用することができ、畳床の表面に張って畳（ユニット畳を含む）を完成させることができる。畳表としての利用の他、花ゴザ等のゴザ、フロアーラグ、座布団、タペストリー（壁掛、のれんを含む）、すだれ、ランチョンマット等々、イグサを利用した各種製品に応用して実施できる。
【０００８】
【実施例】
次に本願発明の実施例を説明するが、本願発明は、この実施例に限定して理解されるべきではない。
【０００９】
回転式の湯釜に、１５０リットルの水を入れ、これにイグサ９ｋｇとを投入し、湯釜をゆっくりと回転させながら約６０分浸漬した。
次に、湯釜を加熱して、水温が６０℃に達した時点で、炭（備長炭）のパウダー（平均粒径範囲は０．６μｍ）を４５０ｇ投入した。
投入後、さらに加熱して、湯温が１１０℃に達した頃から、湯温を同温度に保ちつつ２０分間湯釜をゆっくりと回転させた。最後に、イグサを湯釜から取り出し、半分を天日干しにて乾燥させて実施例１とし、残り半分を乾燥機に入れて乾燥させ実施例２とした。
【００１０】
断面の観察
得られたイグサ（実施例１及び２）の内部状態を観察したところ、図１に示すように、炭の微粉末１が、イグサ２の気孔３の内部に、均一に付着していることが確認された。図中４はイグサの表皮を示す。
尚、外観上は、天日干しのものの方が、落ち着いた色調とシナリ感の良いものが得られた。
【００１１】
吸着性試験
試験方法：ホルムアルデヒド、アンモニア、酢酸、硫化水素の４種の測定対象ガス、各々に対して、次の試験を行なった。５リットルのテドラーバッグに実施例１のイグサによって編成した畳表からなる試料３０×３０ｃｍを入れ、所定濃度に調整した測定対象ガスを３リットル注入し、２時間、２４時間後のガス濃度を検知管により測定した。その果を表１〜表４に示す。使用検知管は、次の通りである。ホルムアルデヒド：Ｎｏ．９１Ｌ（株式会社ガステック製）、アンモニア：Ｎｏ．３Ｌ（株式会社ガステック製）、酢酸：Ｎｏ．８１（株式会社ガステック製）、硫化水素：Ｎｏ．４ＬＬ（株式会社ガステック製）及びＮｏ．４ＬＴ（株式会社ガステック製）。
【００１２】
【表１】
0003554722.tif 000002
【００１３】
【表２】
0003554722.tif 000003
【００１４】
【表３】
0003554722.tif 000004
【００１５】
【表４】
0003554722.tif 000005
【００１６】
抗菌性試験
実施例１のイグサによって編成した畳表について、抗菌性試験を行なった。試験方法は統一試験法、供試菌は黄色ブドウ球菌（Ｓｔａｐｈｙｌｏｃｏｃｃｕｓ  ａｕｒｅｕｓ  ＡＴＣＣ  ６５３８Ｐ）を用いた。試験結果を、表５に示す。
【００１７】
【表５】
0003554722.tif 000006
【００１８】
マイナスイオン測定試験
実施例１のイグサによって編成した畳表について、マイナスイオン測定試験を実施した。試験方法は、試料に対して、６０秒間人為的に摩擦（強、弱）を加え、その時に発生するマイナスイオン数量（個／ｃｃ）を測定したところ、強摩擦では約６９０（個／ｃｃ）、弱摩擦では２８０（個／ｃｃ）の結果が得られた。測定器は、神戸電波製のＩＯＮ  ＴＥＳＴＥＲ  ＫＳＴ−９００型を用いた。
【００１９】
防ダニ効果試験；忌避効果判定試験（侵入阻止法）
実施例１のイグサによって編成した畳表について、下記の方法により防ダニ効果試験を行なった。
〔供試ダニ〕ヤケヒョウダニ（東京女子医大系）
〔試験方法〕直径４５ｍｍ×高さ１５ｍｍのガラスシャレーを、直径９０ｍｍ×高さ２０ｍｍのガラスシャレーの中央部に設置する。直径４５ｍｍのシャレーと直径９０ｍｍのシャレーの間に、よく繁殖したダニ培地を生存ダニ数として約１０，０００個体投入する。中央部の直径４５ｍｍのシャレーには、底面と密着するようにくり抜いた処理試料を敷き込み、中央部に誘因物質として粉末飼料を０．０５ｇ置く。同様の操作を、対照（未処理）試料として、炭を含有させていないイグサを用いた畳表についても行う。
このようにセットしたシャレーを、粘着シートごとに食品保存用プラスチック製密閉容器に入れ、飽和食塩水を用いて湿度７５±５％に保ち、温度２５±２℃の恒温器中で保存する。
２４時間後、各試料及びシャレー内面のダニを水洗法、誘因物質とした粉末飼料中のダニを飽和食塩水浮遊法で観察し、生存ダニ数を計数し、その結果を表６に示す。表６において、１は６時間後、２は１２時間後、３は２４時間後の生存ダニ数を示す。
【００２０】
【表６】
0003554722.tif 000007
【００２１】
遠赤外線試験
実施例１のイグサによって編成した畳表、同イグサを用いて形成したすだれについて、その熱特性を確認するため、対照品と共に赤外線ランプ照射により加熱し、蓄熱・放熱状態をサーモグラムにより確認した。
【００２２】
測定試料
１）備長炭混入畳：実施例１のイグサによって編成した畳表
２）未加工畳：炭を含有させていないイグサを用いた畳表
３）備長炭すだれ：実施例１のイグサによって編成したすだれ
４）未加工すだれ：炭を含有させていないイグサを用いたすだれ
【００２３】
測定方法
各試料を平面に配置し、６０ｃｍ上方より赤外線ランプを照射、加熱した場合の表面温度の上昇状態と加熱停止後の放熱状態をサーモグラムにて測定した。サーモグラム画像の表面温度を、画面右側のカラーバーの色と対比して読み取り、その数値（温度）を表７に示す。赤外線ランプ照射時及び放熱時における実施例１の備長炭混入畳及び備長炭すだれは、炭を含有させていなものに比して優位性が見られた。
【００２４】
【表７】
0003554722.tif 000008
【００２５】
【発明の効果】
本願発明にあっては、畳表等として利用できるイグサ自体の内部に、微粉砕された炭のパウダーが混入されているため、ホルムアルデヒド等の有害物質の吸着効果を初めとして、炭の消臭作用や抗菌性、吸放質性を、畳表という人体に直接接触する箇所で発揮させることができる。
特に、微粉砕された炭のパウダーをイグサの内部の気孔に混入させた場合には、炭から放射される遠赤外線の放射効果によって、断熱性と保温性に優れたものとすることができる。また、炭の微粉末によって、悪臭の原因物質とされる酢酸、硫化水素、アンモニア等を吸着し、ホルムアルデヒド等も効率よく吸着し、さらに、黄色ブドウ球菌等に対する抗菌効果にも優れている。しかも、イグサ内部の気孔と気孔内に配位された炭によって、湿気を吸収し、他方、外気が乾燥すると湿気を放出するという、湿度調整機能が促進される。従って、住居の天敵であるカビやダニの発生を抑制できるという効果も期待し得る。またさらに、マイナスイオンを発生させ、人体に対しても良好な環境を作り出すことができる。
そして、本願発明のイグサを畳表として用いることにより、畳表を交換するだけで、畳全体を交換せずとも、上記のように種々の効果を発揮させることができるものである。
【図面の簡単な説明】
【図１】実施例のイグサの断面を示す模式図である。
【符号の説明】
１    炭の微粉末
２    イグサ
３    気孔
４    イグサの表皮
【図１】
0003554722.tif 000009